(57)【要約】【解決手段】円筒磁石用成形金型のコアの少なくとも一部の材質に飽和磁束密度５ｋＧ以上を有する強磁性体を用い、磁石粉をコイルによる発生磁場に対し、相対的に回転させて、磁石粉に対し一方向よりも多くの方向から磁場を印加して、加圧成形することにより、金型キャビティ内に充填した磁石粉を水平磁場垂直成形法により磁石粉に配向磁界を印加して成形し、成形直前の回転において、コイルよりの発生磁場を０〜０．５ｋＯｅ未満にした状態で磁石粉を回転前の磁場方向に対して６０〜１２０°に回転させた後、回転前に印加した磁場の１／２０〜１／３の大きさの磁場を印加し、印加後又は印加中成形することにより、磁石全般にわたりリング磁石の中心軸とラジアル異方性付与方向とのなす角度が８０°以上１００°以下であるラジアル異方性リング磁石を製造する。【効果】本発明によれば、加圧成形により磁気特性の良好なラジアル異方性リング磁石を提供し得る。【選択図】なし【特許請求の範囲】
【請求項１】
円筒磁石用成形金型のコアの少なくとも一部の材質に飽和磁束密度５ｋＧ以上を有する強磁性体を用い、金型キャビティ内に充填した磁石粉を水平磁場垂直成形法により磁石粉に配向磁界を印加して成形することにより、ラジアル異方性リング磁石を製造する方法であって、磁石粉をコイルによる発生磁場に対し、相対的に回転させて、磁石粉に対し一方向よりも多くの方向から磁場を印加して、加圧成形することにより製造し、
上記成形直前の回転において、コイルよりの発生磁場を０〜０．５ｋＯｅ未満にした状態で磁石粉を回転前の磁場方向に対して６０〜１２０°に回転させた後、回転前に印加した磁場の１／２０〜１／３の大きさの磁場を印加し、印加後又は印加中成形することにより、磁石全般にわたりリング磁石の中心軸とラジアル異方性付与方向とのなす角度が８０°以上１００°以下であるラジアル異方性リング磁石を得ることを特徴とするラジアル異方性リング磁石の製造方法。
【請求項２】
成形直前又は成形中の水平磁場垂直成形装置で発生する磁場が０．５〜３ｋＯｅであることを特徴とする請求項１記載のラジアル異方性リング磁石の製造方法。
【請求項３】
円筒磁石用成形金型のコアの少なくとも一部の材質に飽和磁束密度５ｋＧ以上を有する強磁性体を用い、金型キャビティ内に充填した磁石粉を水平磁場垂直成形法により磁石粉に配向磁界を印加して成形することにより、ラジアル異方性リング磁石を製造する方法であって、磁石粉をコイルによる発生磁場に対し、相対的に回転させて、磁石粉に対し一方向よりも多くの方向から磁場を印加して、加圧成形することにより製造し、
上記成形直前の回転において、磁場をかけない状態で磁石粉を回転前の磁場方向に対して９０°に回転させた後、成形時より低い０．５〜３ｋＯｅの磁場を印加し、印加後成形することにより、磁石全般にわたりリング磁石の中心軸とラジアル異方性付与方向とのなす角度が８０°以上１００°以下であるラジアル異方性リング磁石を得ることを特徴とするラジアル異方性リング磁石の製造方法。
【請求項４】
充填磁石粉を回転させる際、コア、ダイス及びパンチのうち少なくとも１つを周方向に回転させることで充填磁石粉を回転せしめることを特徴とする請求項１乃至３のいずれか１項記載のラジアル異方性リング磁石の製造方法。
【請求項５】
磁場印加後充填磁石粉を回転させる際、強磁性コア及び磁石粉の残留磁化の値が５０Ｇ以上であり、コアを周方向に回転させることで磁石粉を回転せしめることを特徴とする請求項１乃至３のいずれか１項記載のラジアル異方性リング磁石の製造方法。
【請求項６】
ラジアル異方性リング磁石におけるリング磁石中心軸との垂直面上において、ラジアル方向に対する磁石粉の平均配向度が８０％以上であることを特徴とする請求項１乃至５のいずれか１項記載のラジアル異方性リング磁石の製造方法。
【請求項７】
リング磁石の中心軸方向の長さを内径で割った値が０．５以上であることを特徴とする請求項６記載のラジアル異方性リング磁石の製造方法。
【発明の詳細な説明】
【技術分野】
【０００１】
本発明は、ラジアル異方性リング磁石の製造方法に関する。
【背景技術】
【０００２】
フェライトや希土類合金のような結晶磁気異方性材料を粉砕し、特定の磁場中でプレス成形を行い作製される異方性磁石は、スピーカ、モータ、計測器、その他の電気機器等に広く使用されている。このうち特にラジアル方向に異方性を有する磁石は、磁気特性に優れ、自由な着磁が可能であり、またセグメント磁石のような磁石固定用の補強の必要もないため、ＡＣサーボモータ、ＤＣブラシレスモータ等に使用されている。特に近年はモータの高性能化にともない、長尺のラジアル異方性磁石が求められてきた。
【０００３】
ラジアル配向を有する磁石は垂直磁場垂直成形法又は後方押し出し法により製造される。垂直磁場垂直成形法は、プレス方向より、コアを介して磁場を対向方向から印加し、ラジアル配向を得ることを特徴とするものである。即ち、垂直磁場垂直成形法は、図１に示されるように、配向磁場コイル２において発生させた磁場をコア４及び５を介して対向させ、コアよりダイス３を通過し、成形機架台１を経て循環するような磁気回路にて、充填磁石粉８をラジアル配向させるものである。なお、図中６は上パンチ、７は下パンチである。
【０００４】
このように、この垂直磁場垂直成形装置において、コイルにより発生した磁界はコア、ダイス成形機架台、コアとなる磁路を形成させている。この場合、磁場漏洩損失低下のため、磁路を形成する部分の材料には強磁性体を用い、主に鉄系金属が使われる。しかし、磁石粉を配向させるための磁場強度は、以下のようにして決まってしまう。コア径をＢ（磁石粉充填内径）、ダイス径をＡ（磁石粉充填外径）、磁石粉充填高さをＬとする。上下コアを通過した磁束がコア中央でぶつかり対向し、ダイスに至る。コアを通った磁束量はコアの飽和磁束密度で決定され、鉄製コアで磁束密度が２０ｋＧ程度である。従って磁石粉充填内外径での配向磁場は、上下コアの通った磁束量を磁石粉充填部の内面積及び外面積で割ったものとなり、
２・π・（Ｂ／２）2・２０／（π・Ｂ・Ｌ）＝１０・Ｂ／Ｌ        …内周、
２・π・（Ｂ／２）2・２０／（π・Ａ・Ｌ）＝１０・Ｂ2／（Ａ・Ｌ）…外周
となる。外周での磁場は内周より小さいので、磁石粉の充填部すべてにおいて良好な配向を得るには、外周で１０ｋＯｅ以上必要であり、このため、１０・Ｂ2／（Ａ・Ｌ）＝１０となり、従って、Ｌ＝Ｂ2／Ａとなる。成形体高さは充填粉の高さの約半分で、焼結時、更に８割程度になるので、磁石の高さは非常に小さくなる。このようにコアの飽和が配向磁界の強度を決定するためコア形状により配向可能な磁石の大きさ即ち高さが決まってしまい、円筒軸方向に長尺品を製造することが困難であった。特に、径が小さな円筒磁石では非常に短尺品しか製造することができなかった。
【０００５】
また、後方押し出し法は設備が大掛かりで、歩留まりが悪く、安価な磁石を製造することが困難であった。
【０００６】
このようにラジアル異方性磁石は、いかなる方法においても製造が困難であり、安く大量に製造することは難しく、ラジアル異方性磁石を用いたモータも非常にコストが高くなってしまうという不利があった。
【０００７】
【特許文献１】特開平２−２８１７２１号公報
【特許文献２】特開平１０−５５９２９号公報
【発明の開示】
【発明が解決しようとする課題】
【０００８】
近年、ユーザーからの材料並びに組み立て時のコストダウンの要請が強く、ラジアル異方性リング磁石においても、生産性及び組み立て性の向上が急務である。加えて、小型化、省力化から高性能化が望まれている。このようなユーザーの要求を満たすためには、長尺のラジアル異方性リング磁石が好ましいとされている（長尺品は内径＜Ｌ寸のものをいう）。
【０００９】
長尺品は組み立てコストが削減できるが、短尺品では複数個の段積みを行う際、以下の問題が生じる。即ち、磁石とモータコアは接着剤及び磁石と強磁性モータコアの磁気的な吸引力により接合されている。しかし、接着剤が剥がれた際に、磁石同士の吸引力が磁石とコアの吸引力よりも強く、Ｎ極とＳ極がくっついてしまう。これによりモータの役割をなさなくなる。また、剥がれていない状態においても、磁極のＮとＳがくっつこうとする力により、接着剤にはせん断応力が働き、剥がれ易くなる。これに対し、一体物では上記のようなことが起こらず、仮に、接着剤が剥がれても、強磁性体であるモータコアと磁気的な力により引き合うため分離することがない。
【００１０】
しかし、ラジアル異方性リング磁石の成形においては、図１に示される垂直磁場垂直成形法により成形がなされるが、このような通常の方法では、短尺ものしか製造できなかった。この場合、長尺一体物のラジアル磁石の製造法として、特開平２−２８１７２１号公報に提案がある。即ち、特開平２−２８１７２１号公報では、キャビティに充填された原料粉を配向及び加圧成形した成形体を、ダイス非磁性部に移し、その後できたダイス内磁性部分のキャビティに原料粉を充填し加圧成形し、更に得られた成形体を下方に移し、給粉、加圧成形を任意回数繰り返し、リング軸方向の寸法Ｌ（以下、Ｌ寸と呼ぶ）の大なる成形体を得る成形方法（以下、多段成形法という）を提案している。
【００１１】
この多段成形法によると、Ｌの大きなラジアル異方性リング磁石を製造することができる。しかし、この方法は給粉、成形を繰り返し行い、接合部が発生し、１つの多層な成形体を製造するので成形時間が長く、量産に適さないばかりか、成形体を成形する際の荷重が一定であるため、成形体密度が等しい焼結体において、成形体の接合面に亀裂が発生し易いという問題があった。この点の改善に関しては、特開平１０−５５９２９号公報に提案がある。即ち、特開平１０−５５９２９号公報では、多段成形時の成形体密度をＮｄ−Ｆｅ−Ｂ系磁石において３．１ｇ／ｃｍ3以上とし、最終成形により（最終成形によりできた成形体を最終成形体と呼ぶ）、それまでの成形体（予備成形体という）より０．２ｇ／ｃｍ3以上高い密度の成形体密度となるよう成形することで、成形体の接合面に発生する亀裂を軽減する提案がなされている。
【００１２】
しかし、該方法では圧力制御を厳密に行わなければならず、また、磁石粉の粒度及び粒度分布、バインダーの種類や量により磁石粉の状態は大きく異なり、最適圧力がその都度異なるため条件設定が難しい。加えて予備成形体密度が低いと２回目以降の磁場の影響を受けて磁気特性が悪く、最終成形体密度が低いと接合面に亀裂が発生し、最終成形体密度が高すぎると最終成形時に配向の乱れを生じてしまうため、特性と歩留まりを兼ね備えた長尺ラジアル異方性リング磁石の製造はきわめて困難であった。
【００１３】
本発明は上記事情に鑑みなされたもので、磁気特性の良好なラジアル異方性リング磁石の、水平磁場垂直成形法による該ラジアル異方性リング磁石の製造方法を提供することを目的とする。
【課題を解決するための手段】
【００１４】
本発明は、上記目的を達成するため、下記のラジアル異方性リング磁石の製造方法を提供する。
（１）円筒磁石用成形金型のコアの少なくとも一部の材質に飽和磁束密度５ｋＧ以上を有する強磁性体を用い、金型キャビティ内に充填した磁石粉を水平磁場垂直成形法により磁石粉に配向磁界を印加して成形することにより、ラジアル異方性リング磁石を製造する方法であって、磁石粉をコイルによる発生磁場に対し、相対的に回転させて、磁石粉に対し一方向よりも多くの方向から磁場を印加して、加圧成形することにより製造し、
上記成形直前の回転において、コイルよりの発生磁場を０〜０．５ｋＯｅ未満にした状態で磁石粉を回転前の磁場方向に対して６０〜１２０°に回転させた後、回転前に印加した磁場の１／２０〜１／３の大きさの磁場を印加し、印加後又は印加中成形することにより、磁石全般にわたりリング磁石の中心軸とラジアル異方性付与方向とのなす角度が８０°以上１００°以下であるラジアル異方性リング磁石を得ることを特徴とするラジアル異方性リング磁石の製造方法。
（２）成形直前又は成形中の水平磁場垂直成形装置で発生する磁場が０．５〜３ｋＯｅであることを特徴とする（１）のラジアル異方性リング磁石の製造方法。
（３）円筒磁石用成形金型のコアの少なくとも一部の材質に飽和磁束密度５ｋＧ以上を有する強磁性体を用い、金型キャビティ内に充填した磁石粉を水平磁場垂直成形法により磁石粉に配向磁界を印加して成形することにより、ラジアル異方性リング磁石を製造する方法であって、磁石粉をコイルによる発生磁場に対し、相対的に回転させて、磁石粉に対し一方向よりも多くの方向から磁場を印加して、加圧成形することにより製造し、
上記成形直前の回転において、磁場をかけない状態で磁石粉を回転前の磁場方向に対して９０°に回転させた後、成形時より低い０．５〜３ｋＯｅの磁場を印加し、印加後成形することにより、磁石全般にわたりリング磁石の中心軸とラジアル異方性付与方向とのなす角度が８０°以上１００°以下であるラジアル異方性リング磁石を得ることを特徴とするラジアル異方性リング磁石の製造方法。
（４）充填磁石粉を回転させる際、コア、ダイス及びパンチのうち少なくとも１つを周方向に回転させることで充填磁石粉を回転せしめることを特徴とする（１）〜（３）のラジアル異方性リング磁石の製造方法。
（５）磁場印加後充填磁石粉を回転させる際、強磁性コア及び磁石粉の残留磁化の値が５０Ｇ以上であり、コアを周方向に回転させることで磁石粉を回転せしめることを特徴とする請求項（１）〜（３）のラジアル異方性リング磁石の製造方法。
（６）ラジアル異方性リング磁石におけるリング磁石中心軸との垂直面上において、ラジアル方向に対する磁石粉の平均配向度が８０％以上であることを特徴とする（１）〜（５）のラジアル異方性リング磁石の製造方法。
（７）リング磁石の中心軸方向の長さを内径で割った値が０．５以上であることを特徴とする（６）のラジアル異方性リング磁石の製造方法。
【００１５】
本発明によれば、性能に優れ、組み立て作業性がよいラジアル異方性リング磁石を廉価で大量に供給することができる。
【発明の効果】
【００１６】
本発明によれば、磁気特性の良好なラジアル異方性リング磁石を提供し得る。
【発明を実施するための最良の形態】
【００１７】
以下、本発明につき更に詳しく説明する。なお、以下では、主としてＮｄ−Ｆｅ−Ｂ系の円筒燒結磁石について説明するが、フェライト磁石、Ｓｍ−Ｃｏ系希土類磁石及び各種ボンド磁石等の製造においても有効であり、Ｎｄ−Ｆｅ−Ｂ系磁石に限るものではない。
【００１８】
本発明のラジアル異方性リング磁石は、好ましくは成形直前に磁場を変位させ、加圧成形により製造され、かつ、磁石全般にわたり、図２に示したように、リング磁石の中心軸とラジアル異方性付与方向とのなす角度が８０°以上１００°以下である。この場合、リング磁石中心軸との垂直面上において、ラジアル方向に対する磁石粉の平均配向度が８０％以上であることが好ましく、またリング磁石の中心軸方向の長さを内径で割った値が０．５以上であることが好ましい。
【００１９】
リング磁石中心軸とラジアル異方性付与方向とのなす角が８０°以上１００°以下の範囲から外れるに従い、ラジアル異方性リング磁石から生じる磁束量の余弦成分のみしか回転力に寄与しなくなり、モータトルクが小さくなるので、リング磁石中心軸とラジアル異方性付与方向とのなす角を８０°以上１００°以下にする。加えて、ラジアルリング磁石の実用の多くは、ＡＣサーボモータ、ＤＣブラシレスモータ等であるが、モータにラジアル異方性リング磁石が使われる際、コギング対策として磁石又はステータにスキューを施す。リング磁石中心軸とラジアル異方性付与方向とのなす角が８０〜１００°から外れる角度であると、スキューの効果が軽減されてしまう。特に、ラジアル異方性リング磁石のＬ寸方向の端部でリング磁石中心軸とラジアル異方性付与方向とのなす角が８０〜１００°からのずれが大きい場合、この傾向が顕著となる。スキューが施されている場合、端部と中央部で逆の極になる部分があり、Ｎ極とＳ極の磁束量の比がリニアーに徐々に変わっていくことによりコギングを低減する。しかし、端部でリング磁石中心軸とラジアル異方性付与方向とのなす角が８０〜１００°からのずれが大きく、中央部と逆極の端部磁束量が小さくなる。
【００２０】
このように端部で特にずれが大きい磁石は、以下の製造方法の場合生じる。即ち、従来、ラジアル異方性リング磁石の成形においては、図１に示される垂直磁場垂直成形法により成形がなされるが、通常の方法では、先にも述べたが短尺のものしか製造できない。多段成形法では接合面より剥がれが生じ、磁極の乱れが生じるほか、分断されたり、剥がれ面に表面処理ができず、腐食の原因となる。図１で垂直磁場垂直成形プレスにより配向を行う際、長尺化を行うためにコアの飽和磁化以上の磁場を印加すると、コアの飽和後は上パンチの磁場コイルと下パンチの磁場コイルからの磁力線が、コアを介さずに対向してぶつかり、ラジアル方向に磁場が発生するものの、コアの中心線とラジアル異方性付与方向とのなす角が８０〜１００°から大きく逸脱し、この傾向は上下パンチ付近で大きくなる。このためリング磁石中心軸とラジアル異方性付与方向とのなす角が磁石端部で小さくなり、この方法はラジアルリング磁石の製造には適さない。
【００２１】
従って、磁石全般にわたり、リング磁石の中心軸とラジアル異方性付与方向とのなす角度が８０°以上１００°以下であることが必要である。
更に、磁石の配向度ｆは以下の式で算出される。
ｆ＝Ｂｒ／［Ｉｓ×｛ρ／ρ0×（１−α）｝2/3］
Ｂｒ：残留磁束密度
Ｉｓ：飽和磁化
ρ：焼結体密度
ρ0：理論密度
α：非磁性相の体積率
【００２２】
配向度が低いと、磁石より発生する磁束量が少なくなり、モータトルクが小さくなり、また、そればかりか着磁性が損なわれるおそれがあり、モータの着磁の際には、モータのロータを使っての着磁が多く、着磁性の低下は大きな問題となる場合がある。従って、ラジアル異方性リング磁石では、磁石粉の平均配向度は８０％以上であることが好ましく、より好ましくは８０〜１００％である。
【００２３】
また、組み立て作業性を考慮すると、リング磁石の中心方向の長さをリング磁石の内径で割った値（Ｌ寸／磁石内径）は０．５以上、好ましくは０．５〜５０とするとよい。
【００２４】
このようなラジアルリング磁石の製造方法は以下の水平磁場垂直成形法を採用することが好ましい。ここで、図３は、円筒磁石の成形時、磁場中配向を行うための水平磁場垂直成形装置の説明図であり、特にモータ用磁石の水平磁場垂直成形機である。ここで、図１の場合と同様、１は成形機架台、２は配向磁場コイル、３はダイスを示し、また５ａはコアを示す。６は上パンチ、７は下パンチ、８は充填磁石粉であり、また９はポールピースを示す。
【００２５】
本発明においては、上記コア５ａの少なくとも一部、好ましくは全体を飽和磁束密度５ｋＧ以上、好ましくは５〜２４ｋＧ、更に好ましくは１０〜２４ｋＧの強磁性体にて形成する。かかるコア材質としては、Ｆｅ系材料、Ｃｏ系材料及びそれらの合金材料等の素材を用いた強磁性体が挙げられる。
【００２６】
このように、飽和磁束密度５ｋＧ以上を有する強磁性体をコアに使用すると、磁石粉に配向磁界を印加する場合、磁束は強磁性体に垂直に入ろうとするためラジアルに近い磁力線を描く。従って、図４ａに示されるように、磁石粉充填部の磁界方向をラジアル配向に近づけることができる。これに対し、従来はコア５ｂ全体を非磁性又は磁石粉と同等の飽和磁束密度を有した材料を用いており、この場合、磁力線は図４ｂに示したように、互いに平行で、図において中央付近はラジアル方向であるが、上側及び下側に向うにつれてコイルによる配向磁場方向となる。コアを強磁性体で形成してもコアの飽和磁束密度が５ｋＧ未満の場合、コアは容易に飽和してしまい、強磁性コアを用いたにもかかわらず、磁場は図４ｂに近い状態となる。加えて、５ｋＧ未満では充填磁石粉の飽和密度（磁石の飽和磁束密度×充填率）と等しくなり、充填磁石粉及び強磁性コア内での磁束の方向はコイルの磁界方向に等しくなってしまう。
【００２７】
また、コアの一部に５ｋＧ以上の強磁性体を用いた際も上記と同様な効果が得られ有効であるが、全体が強磁性体であることが好ましい。
【００２８】
ただ、コア材質を単に強磁性体にて形成するだけでは、コイルによる配向磁場方向に対し垂直方向近傍方向でラジアル配向とならない。磁場中に強磁性体がある場合、磁束は強磁性体に垂直に入ろうとし強磁性体に引き寄せられるため、強磁性体の磁場方向面では磁束密度が上昇し、垂直方向では磁束密度が低下する。このため、金型内に強磁性体コアを配した場合、充填磁石粉において強磁性体コアの磁場方向部では強い磁場により良好な配向が得られ、垂直方向部ではあまり配向しない。これを補うために磁石粉をコイルによる発生磁場に対し、印加中又は印加後、相対的に回転させ、不完全配向部を磁場方向の強い磁場部で磁場を変化させて再度配向することで、良好な磁石が得られる。より好ましくは印加後又は最初に印加した磁場の１／３以下の磁場中に相対的に回転させるとよい。なお、ここではじめに配向した部分に関しては、その後の配向時に垂直方向部となることがあり得るが、この部分の磁束密度は小さいので、最初の良好な配向はあまり乱されない。
【００２９】
ここで、磁石粉をコイルによる発生磁場に対し、相対的に回転させる方法としては、下記（ｉ）〜（ｖ）
（ｉ）磁場印加中、磁石粉を金型周方向に所定角度回転させる、
（ｉｉ）磁場印加後、磁石粉を金型周方向に所定角度回転させ、その後再び磁場を印加する、
（ｉｉｉ）磁場印加中、磁場発生コイルを磁石粉に対し金型周方向に所定角度回転させる、
（ｉｖ）磁場印加後、磁場発生コイルを磁石粉に対し金型周方向に所定角度回転させ、その後再び磁場を印加する、
（ｖ）複数のコイル対を用い、１つのコイル対に磁場印加した後、他のコイル対に磁場を印加する
の操作のうち少なくとも一の操作を１回又は繰り返して磁場を変化させて複数回行うものである。
【００３０】
なお、充填磁石粉の回転については、図５で示すように磁石粉をコイルによる発生磁場方向に対し、相対的に回転できれば、配向磁場コイル２、コア５ａ、ダイス３、上下パンチ６，７のいずれかを回転させてもよい。このうち特に、磁場印加後、充填磁石粉を回転させる際、強磁性コア及び磁石粉の残留磁化を５０Ｇ以上、好ましくは１００Ｇ以上存在させておけば、磁石粉は強磁性コアとの間に磁気的な吸引力が発生するため、強磁性コアを回転させるだけで磁石粉も回転させることができる。
【００３１】
複数のコイル対を用い一方に磁場印加後、他方に磁場印加させても、磁場方向と磁石粉を相対的に回転させたのと同義であるため、この方法を用いても同様な効果が得られる。
【００３２】
成形直前の磁場印加前の回転においては、回転後の印加磁場が小さいため、回転中に大きな磁場が印加されると最後の磁場印加の効果が現れなくなる。従って回転中の磁場は、０〜０．５ｋＯｅが好ましい。より好ましくは０．３ｋＯｅ以下で、典型的には無磁場が好ましい。回転角度については回転前の磁場印加により乱された部位は回転前の磁場方向に対し垂直方向であるので、この部位の乱れを改善するために回転角度は、好ましくは６０〜１２０°＋ｎ×１８０°（ｎは０以上の整数）、より好ましくは９０°＋ｎ×１８０°（ｎは０以上の整数）±１０°。典型的には９０°＋ｎ×１８０°（ｎは０以上の整数）。印加磁場強度は、回転前の磁場強度が、強いと磁場方向に対し垂直方向でのラジアル配向からの乱れが大きいので、回転後の磁場強度も回転前の磁場が弱い場合よりも大きくしなければ、配向の乱れは改善されず、大きすぎると磁場方向の垂直方向にラジアル配向からの乱れが発生してしまうため、磁場は回転前に印加した磁場の１／２０〜１／３。より好ましくは１／１０〜１／３にすることがよい。
【００３３】
ここで、水平磁場垂直成形装置で発生する磁場が大きい場合、図４ａの５ａのコアが飽和してしまい、図４ｂに近い状態になり、配向磁界が径方向配向に近くなり、ラジアル配向とならなくなるため、磁場は１０ｋＯｅ以下にすることが好ましい。強磁性コアを用いると磁束がコアに集中するため、コア周辺では、コイルによる磁場より大きな磁場が得られる。しかし、磁場があまり小さいとコア周辺においても配向に十分な磁場が得られなくなるため、０．５ｋＯｅ以上が好ましい。前述のように強磁性体周辺では磁束が集まり、磁場が大きくなるため、ここで言う水平磁場垂直成形装置で発生する磁場とは、強磁性体から十分に離れた場所における磁場、又は、強磁性コアを取り除いて測定したときの磁場の値を意味する。
【００３４】
磁石粉をコイルによる発生磁場方向に対し相対的に回転させ、不完全配向部を磁場方向の強い磁場より再度配向することができ、はじめに配向した部分に関しては、その後の配向時に垂直方向部となることがあり得るが、この部分の磁束密度は小さいので、最初の良好な配向はあまり乱されないことを説明したが、発生磁場が比較的大きいとき、部分的な乱れが生じる場合がある。このような場合は、成形直前、磁場をかけない状態で、コイル磁場に対し、相対的に９０°程度磁石粉を回転させた後、成形時より低い磁場、好ましくは０．５〜３ｋＯｅの磁場を印加し、成形することにより、磁場方向のみ再配向でき、より完全なラジアル配向が得られる。成形前の水平磁場垂直成形装置で発生する磁場が３ｋＯｅを超えてしまうと、前述のようにこれ以上大きな磁場を印加すると良好な配向をすでに得られている部分に不必要な磁場がかかるため好ましくなく、０．５ｋＯｅ未満では、磁場が弱すぎて配向が改善されないため、０．５〜３ｋＯｅとすることが好ましい。
更に、本発明では、数回にわたり配向させるとよいが、多段階で磁場を下げていくことが好ましい。特に３回にわたり配向させることが好ましい。５回までにした方が特性の点から好ましい。
【００３５】
本発明は、上記のように成形するものであるが、それ以外は通常の水平磁場垂直成形法により磁石粉に配向磁界を印加して、５０〜２０００ｋｇｆ／ｃｍ2の加圧範囲で成形し、更に不活性ガス下で１０００〜１２００℃で焼結し、必要により時効処理、加工処理等を施し、焼結磁石を得ることができる。ここで、本発明においては、１回の給粉、１回の加圧で所用軸長の磁石を得ることができるが、複数回の加圧により磁石を得るようにしてもよい。
【００３６】
なお、磁石粉としては、特に制限されるものではなく、Ｎｄ−Ｆｅ−Ｂ系の円筒磁石を製造する場合に好適であるほか、フェライト磁石、Ｓｍ−Ｃｏ系希土類磁石、各種ボンド磁石等の製造においても有効であるが、いずれも平均粒径０．１〜１０μｍ、特に１〜８μｍの合金粉を用いて成形することが好ましい。
【実施例】
【００３７】
以下、実施例と比較例を示し、本発明を具体的に説明するが、本発明は下記の実施例に制限されるものではない。
［実施例、比較例］
【００３８】
それぞれ純度９９．７重量％のＮｄ、Ｄｙ、Ｆｅ、Ｃｏ、Ｍ（ＭはＡｌ、Ｓｉ、Ｃｕ）と純度９９．５重量％のＢを用い、真空溶解炉で溶解鋳造してＮｄ2Ｆｅ14Ｂ系磁石合金（Ｎｄ31.5Ｄｙ2Ｆｅ62Ｃｏ3Ｂ1Ｃｕ0.2Ａｌ0.3Ｓｉ1（重量％））インゴットを作製した。このインゴットをジョウクラッシャーで粗粉砕し、更に窒素気流中ジェットミル粉砕により平均粒径３．５μｍの微粉末を得た。この粉末を飽和磁束密度２０ｋＧの強磁性体コア（Ｓ５０Ｃ）を配置し、図３の水平磁場垂直成形装置にて成形を行った。
【００３９】
実施例１として、コイルの発生磁場４ｋＯｅの磁場中において配向させた後、コイルを９０°回転させ、１ｋＯｅの配向磁場を付与し、５００ｋｇｆ／ｃｍ2の成形圧にて成形した。この際の金型形状はφ３０ｍｍ×φ１７ｍｍ、キャビティ６０ｍｍ、磁石粉の充填率３３％であった。成形体はＡｒガス中１０９０℃で１時間焼結を行い、引き続き４９０℃で１時間の熱処理を行った。このようにして得られたラジアル磁石φ２６ｍｍ×φ１９ｍｍ×Ｌ２７ｍｍ（Ｌ寸／内径＝１．４）で、磁石中央部磁場方向から２ｍｍ角の磁石を切り出し、ＶＳＭにて磁気測定を行ったところ、Ｂｒ：１２．１ｋＧ、ｉＨｃ：１５ｋＯｅ、配向度８９％であった。また、リング磁石の中心軸とラジアル異方性付与方向とのなす角度がＬの中心で８７°、上３ｍｍでは９１°、下３ｍｍでは８９°であった。
【００４０】
実施例２として、実施例１と同様な金型及び磁石粉を用い、磁石粉充填率３２％、コイルの発生磁場４ｋＯｅの磁場中において配向させた後、ダイスとコア及びパンチを９０°回転させ、１．５ｋＯｅの配向磁場を付与し、５００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石φ２６ｍｍ×φ１９ｍｍ×Ｌ２７ｍｍ（Ｌ寸／内径＝１．４）で、磁石中央部磁場方向から２ｍｍ角の磁石を切り出し、ＶＳＭにて磁気測定を行ったところ、Ｂｒ：１２．０ｋＧ、ｉＨｃ：１５ｋＯｅ、配向度８８％であった。
【００４１】
実施例３として、実施例１と同様な金型及び磁石粉を用い、磁石粉充填率３２％とし、コイルの発生磁場４．５ｋＯｅの磁場中において配向させた後、先端部の残留磁化が０．２ｋＧのコアを９０°回転させた。このときの磁石粉の残留磁化は６００Ｇであった。その後０．７ｋＯｅの配向磁場を付与し、５００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石φ２６ｍｍ×φ１９ｍｍ×Ｌ２７ｍｍ（Ｌ寸／内径＝１．４）で、磁石中央部磁場方向から２ｍｍ角の磁石を切り出し、ＶＳＭにて磁気測定を行ったところ、Ｂｒ：１１．９ｋＧ、ｉＨｃ：１５ｋＯｅ、配向度８７％であった。
【００４２】
実施例１，２，３の磁石は、その後加工を行い、φ２５ｍｍ×φ２０ｍｍ×Ｌ２５ｍｍの円筒磁石とした。
【００４３】
上記の円筒磁石を図６に示す着磁機にて６極、２０°でスキュー着磁し、着磁後の磁石を磁石と同一高さの図７に示す構成のステータ内に組み込んだモータを作製した。
ここで、１１は円筒磁石、２０は着磁機、２１は着磁機磁極歯、２２は着磁機コイル、３０は３相モータ、３１はステータ歯、３２はコイルである。
【００４４】
実施例１のモータを５０００ｒｐｍで回転させた際の誘起電圧及び同モータを５ｒｐｍで回転させた際の荷重計によるトルクリップルの大きさを測定した。その他の実施例においても同様に測定した。表１に誘起電圧の絶対値の最大及びトルクリップルの最大最小の差を示す。
【００４５】
実施例４として、実施例１と同じコイルを回転させることができる水平磁場垂直成形装置を用い、１０ｋＯｅの磁場中において９０°回転させながら配向を行い、その後、無磁場で９０°回転させた後で１．５ｋＯｅの磁場中で再び配向させながら５００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石φ２６ｍｍ×φ１９ｍｍ×Ｌ２７ｍｍ（Ｌ寸／内径＝１．４）で、磁石中央部磁場方向から２ｍｍ角の磁石を切り出し、ＶＳＭにて磁気測定を行ったところ、Ｂｒ：１２．０ｋＧ、ｉＨｃ：１５ｋＯｅ、配向度８８％であった。実施例１と同一形状に磁石を加工し、モータ特性を測定した。
【００４６】
比較例１として、金型形状及びコア材質は実施例１と同じとし、ダイス材質は飽和磁束密度１５ｋＧのＳＫＤ１１材を用いた垂直磁場垂直成形装置を使い、磁石粉の充填率は３３％として、上下のコイルより３０ｋＯｅのパルス磁場を対向するように印加した。その後５００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石は、上下部φ２７ｍｍ×φ１９．５ｍｍ、中央部φ２６ｍｍ×φ１８．７ｍｍ×Ｌ２７ｍｍで、平均のＬ寸／内径＝１．３５で、磁石中央部磁場方向から２ｍｍ角の磁石を切り出し、ＶＳＭにて磁気測定を行ったところ、Ｂｒ：１１．８ｋＧ、ｉＨｃ：１５ｋＯｅ、配向度８７％であった。磁石の上下３ｍｍではリング磁石の中心軸とラジアル異方性付与方向とのなす角度が上は１２０°、下は６０°であった。実施例１と同一形状に磁石を加工し、この磁石を実施例１と同様モータ特性を測定した。
【００４７】
比較例２として、金型形状及びコア材質は実施例１と同じとし、ダイス材質は飽和磁束密度１５ｋＧのＳＫＤ１１材を用いた垂直磁場垂直成形装置を使い、磁石粉の充填率は２８％として、上下のコイルより３ｋＯｅのパルス磁場を対向するように印加した。その後３００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石は、φ２５．８ｍｍ×φ１９．５ｍｍ×Ｌ２７ｍｍで平均のＬ寸／内径＝１．４で、磁石中央部磁場方向から２ｍｍ角の磁石を切り出し、ＶＳＭにて磁気測定を行ったところ、Ｂｒ：９．５ｋＧ、ｉＨｃ：１６ｋＯｅ、配向度７０％であった。実施例１と同一形状に磁石を加工し、モータ特性を測定した。
【００４８】
比較例３として、実施例１と同じ成形条件で４ｋＯｅの磁場で配向させ、その後は同一とせず、回転させずにそのまま磁界中５００ｋｇｆ／ｃｍ2の成形圧にて成形した。成形体はＡｒガス中１０９０℃で１時間焼結を行い、引き続き４９０℃で１時間の熱処理を行った。このようにして得られたラジアル磁石φ２６ｍｍ×φ１９ｍｍ×Ｌ２７ｍｍ（Ｌ寸／内径＝１．４）で、磁石中央部磁場方向から２ｍｍ角の磁石を切り出し、ＶＳＭにて磁気測定を行ったところ、Ｂｒ：１２．３ｋＧ、ｉＨｃ：１５ｋＯｅ、配向度９０％であった。次に磁石中央部磁場方向からリング中心軸垂直面上９０°ずれた方向より同形状の２ｍｍ角の磁石を切り出し、磁気測定を行ったところ、Ｂｒ：２．５ｋＧ、ｉＨｃ：１５．８ｋＯｅ、配向度１８％であった。実施例１と同一形状に磁石を加工し、モータ特性を測定した。
これらの結果を表１に示す。
【００４９】
【表１】
2008205498.tif 000002
【００５０】
表１より、比較例に対し実施例ではトルクに相応する誘起電圧が大きく改善されており、本発明がモータ用磁石の製造方法として優れた方法であることがわかる。
また、図８は実施例１、図９は比較例３の着磁後のロータ磁石の表面磁束を測定したものである。実施例は比較例に対し各極が均一化しており、かつ極の面積が大きくなっており、実施例は大きな磁場を均一に発生できることがわかる。
【図面の簡単な説明】
【００５１】
【図１】ラジアル異方性円筒磁石を製造する際に使用する従来の垂直磁場垂直成形装置を示す説明図であり、（ａ）は縦断面図、（ｂ）は（ａ）図におけるＡ−Ａ’線断面図である。
【図２】リング磁石の中心軸に対する種々のラジアル異方性付与方向の角度を示す説明図である。
【図３】円筒磁石を製造する際に使用する水平磁場垂直成形装置の一実施例を示す説明図であり、（ａ）は平面図、（ｂ）は縦断面図である。
【図４】円筒磁石を製造する際に使用する水平磁場垂直成形装置で磁場発生時の磁力線の様子を模式的に示す説明図であり、（ａ）は本発明に係る成形装置の場合、（ｂ）は従来の成形装置の場合である。
【図５】円筒磁石を製造する際に使用する成形装置で、回転式水平磁場垂直成形装置の一例を示す説明図である。
【図６】着磁機を用いて円筒磁石の着磁を行う様子を示す着磁模式図である。
【図７】６極に多極着磁した円筒磁石と９個のステータ歯を組み合わせた３相モータの平面図を示したものである。
【図８】本発明に係る水平磁場垂直成形機により作製したＮｄ−Ｆｅ−Ｂ系円筒磁石に６極着磁を行った際の表面磁束密度を示した図である。
【図９】従来の水平磁場垂直成形機により作製したＮｄ−Ｆｅ−Ｂ系円筒磁石に６極着磁を行った際の表面磁束密度を示した図である。
【符号の説明】
【００５２】
１    成形機架台
２    配向磁場コイル
３    ダイス
５ａ  コア
６    上パンチ
７    下パンチ
８    充填磁石粉
９    ポールピース
１１  円筒磁石
２０  着磁機
２１  着磁機磁極歯
２２  着磁機コイル
３０  ３相モータ
３１  ステータ歯
３２  コイル
【図１】
2008205498.tif 000003
【図２】
2008205498.tif 000004
【図３】
2008205498.tif 000005
【図４】
2008205498.tif 000006
【図５】
2008205498.tif 000007
【図６】
2008205498.tif 000008
【図７】
2008205498.tif 000009
【図８】
2008205498.tif 000010
【図９】
2008205498.tif 000011